(57)【要約】【課題】シラン化合物を含む有機電解液及びそれを採用したリチウム電池を提供する。【解決手段】極性溶媒の分解により非可逆容量が増加する既存の有機電解液と異なり、特定の構造のシラン化合物を使用することによって、電池の充放電時に発生する負極活物質の亀裂を抑制して優秀な充放電特性を表すことによって、電池の安定性、信頼性及び充放電効率を向上させる。【選択図】図１
2008066301.tif 000002
【特許請求の範囲】
【請求項１】
リチウム塩と、
有機溶媒と、
下記化学式１または化学式２で表示されるシラン化合物と、を含む有機電解液：
【化１】
2008066301.tif 000017
前記式で、Ｘは、置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１及びＲ２は、互いに独立に置換または非置換のＣ１ないしＣ２０のアルキル基、置換または非置換のＣ３ないしＣ２０のシクロアルキル基、置換または非置換のＣ５ないしＣ３０のへテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基であり、
【化２】
2008066301.tif 000018
前記式で、Ｘ１ないしＸ４は、それぞれ独立に単一結合または置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１ないしＲ４は、それぞれ独立に置換または非置換のＣ１ないしＣ２０のアルキル基、置換または非置換のＣ３ないしＣ２０のシクロアルキル基、置換または非置換のＣ５ないしＣ３０のヘテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基である。
【請求項２】
前記化学式１で、Ｘは、炭素数１ないし６の線形、枝形または環形のアルキル、アルケニルまたはアルキニル基であり、Ｒ１及びＲ２は、それぞれ独立に炭素数１または４の線形、枝形または環形のアルキル基であることを特徴とする請求項１に記載の有機電解液。
【請求項３】
前記化学式２で、Ｘ１ないしＸ４は、それぞれ独立に単一結合、または炭素数１ないし４の線形、枝形または環形のアルキル、アルケニルまたはアルキニル基であり、Ｒ１ないしＲ４は、それぞれ独立に炭素数１または４の線形、枝形または環形のアルキル基であることを特徴とする請求項１に記載の有機電解液。
【請求項４】
前記シラン化合物の含量は、前記有機溶媒の１００重量部を基準として０．５ないし２０重量部であることを特徴とする請求項１に記載の有機電解液。
【請求項５】
前記有機電解液のうちリチウム塩の濃度は、０．５ないし２．０Ｍであることを特徴とする請求項１に記載の有機電解液。
【請求項６】
前記有機溶媒は、高誘電率溶媒及び低沸点溶媒を含むことを特徴とする請求項１に記載の有機電解液。
【請求項７】
前記高誘電率溶媒は、炭酸エチレン、炭酸プロピレン、炭酸ブチレン及びガンマブチロラクトンから構成された群から選択された一つ以上であることを特徴とする請求項６に記載の有機電解液。
【請求項８】
前記低沸点溶媒は、炭酸ジメチル、炭酸エチルメチル、炭酸ジエチル、炭酸ジプロピル、ジメトキシエタン、ジエトキシエタン及び脂肪酸エステル誘導体から構成された群から選択された一つ以上であることを特徴とする請求項６に記載の有機電解液。
【請求項９】
カソードと、
アノードと、
リチウム塩、有機溶媒及び下記化学式１または化学式２で表示されるシラン化合物を含む有機電解液と、を含むリチウム電池：
【化３】
2008066301.tif 000019
前記式で、Ｘは、置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１及びＲ２は、互いに独立に置換または非置換のＣ１ないしＣ２０のアルキル基、置換または非置換のＣ３ないしＣ２０のシクロアルキル基、置換または非置換のＣ５ないしＣ３０のへテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基であり、
【化４】
2008066301.tif 000020
前記式で、Ｘ１ないしＸ４は、それぞれ独立に単一結合または置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１ないしＲ４は、それぞれ独立に置換または非置換のＣ１ないしＣ２０のアルキル基、置換または非置換のＣ３ないしＣ２０のシクロアルキル基、置換または非置換のＣ５ないしＣ３０のヘテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基である。
【請求項１０】
前記化学式１で、Ｘは、炭素数１ないし６の線形、枝形または環形のアルキル、アルケニルまたはアルキニル基であり、Ｒ１及びＲ２は、それぞれ独立に炭素数１または４の線形、枝形または環形のアルキル基であることを特徴とする請求項９に記載のリチウム電池。
【請求項１１】
前記化学式２で、Ｘ１ないしＸ４は、それぞれ独立に単一結合、または炭素数１ないし４の線形、枝形または環形のアルキル、アルケニルまたはアルキニル基であり、Ｒ１ないしＲ４は、それぞれ独立に炭素数１または４の線形、枝形または環形のアルキル基であることを特徴とする請求項９に記載のリチウム電池。
【発明の詳細な説明】
【技術分野】
【０００１】
本発明は、リチウム電池に係り、特にシラン化合物を含む有機電解液及び該有機電解液を採用して充放電特性が改善されたリチウム電池に関する。
【背景技術】
【０００２】
ビデオカメラ、携帯電話、ノート型コンピュータなど携帯用電子機器の軽量化及び高機能化が進むにつれて、その駆動用電源として使われる電池について多くの研究が行われている。特に、充電可能なリチウム二次電池は、既存の鉛蓄電池、ニッケル−カドミウム電池、ニッケル水素電池、ニッケル亜鉛電池と比較して、単位重量当たりエネルギー密度が３倍ほど高く、急速充電が可能であるため、研究開発が活発に進められている。
【０００３】
通常、リチウム電池は、高い作動電圧で駆動されるので、既存の水系電解液は使用できないが、これは、アノードであるリチウムと水溶液が激烈に反応するためである。したがって、リチウム塩を有機溶媒に溶解させた有機電解液がリチウム電池に使われ、このとき、有機溶媒としては、イオン伝導度及び誘電率の高く、かつ粘度の低い有機溶媒を使用することが望ましい。かかる条件をいずれも満足する単一の有機溶媒は得難いため、高誘電率の有機溶媒と低誘電率の有機溶媒との混合溶媒系、または高誘電率の有機溶媒と低粘度の有機溶媒との混合溶媒系などを使用している。
【０００４】
炭酸系の極性非水系溶媒を使用する場合に、リチウム二次電池は、最初の充電時にアノードの炭素と電解液とが反応して過量の電荷が使われる。かかる非可逆的な反応により、アノードの表面に固体電解質（Ｓｏｌｉｄ  Ｅｌｅｃｔｒｏｌｙｔｅ  Ｉｎｔｅｒｆａｃｅ：ＳＥＩ）膜のようなパッシベーション層を形成する。かかるＳＥＩ膜は、電解液がそれ以上分解されずに安定的な充放電を維持可能にする（非特許文献１）。また、前記ＳＥＩ膜は、イオントンネルの役割を行ってリチウムイオンのみを通過させる。すなわち、前記ＳＥＩ膜は、リチウムイオンを溶媒和して、リチウムイオンと共に移動する有機溶媒が炭素アノードにリチウムイオンと共にコインターカレーションされることを防止するため、アノード構造の崩壊を防止する役割を行える。
【０００５】
しかし、前記ＳＥＩ膜は、電池が充放電されるにつれて発生する活物質の膨脹及び収縮により次第に亀裂が発生し、電極の表面から脱離される。したがって、電解質が活物質に直接に接触して電解質分解反応が持続的に発生する。そして、前記亀裂が一旦発生すれば、電池の充放電によりかかる亀裂が発達し続けて活物質の劣化が発生する。特に、シリコンのような金属が活物質に含まれている場合、充放電による体積変化が大きいので、前記のような活物質の劣化が目立つようになる。また、反復的な活物質の体積の収縮及び膨脹によりシリコン粒子の凝集が発生する。
【０００６】
したがって、前記問題点を解決するために、ＳＥＩ膜をさらに稠密かつ堅固にすることのできる多様な構造の化合物を添加する方法が提案された。
【０００７】
特許文献１には、電解液に炭酸ビニレン誘導体形態の添加剤を注入して、添加剤の還元／分解反応を通じてアノードの表面に被膜を形成した後、これを通じて溶媒分解反応を抑制する方法が知られている。前記炭酸ビニレンは、炭酸エチレンと類似した構造であるが、二重結合が分子内に存在する。したがって、高電圧で電子を受け入れて二重結合が崩れ、ラジカルになりつつ重合反応が起きる。すなわち、一種の電気化学的な重合反応による重合体を提供する。かかる重合体は、結局、アノードの表面に非伝導性被膜を形成してアノードと溶媒との接触をさらに効果的に遮断できるので、電極のスウェリングのような問題の解決に有利である。前記と類似した特許として、特許文献２，３がある。
【０００８】
また、特許文献４には、ビニルスルホンなどを添加した電解液が開示されている。前記ビニルスルホンなどの場合にも、還元されて二重結合が崩れつつ、ラジカル反応により重合が開始されてアノードの表面に被膜を形成する方式である。
【０００９】
また、特許文献５には、一つ以上のシラン化合物を添加剤として含むリチウム電池用有機電解液が開示されている。
【特許文献１】米国特許第５，３５２，５４８号明細書
【特許文献２】米国特許第５，７１４，２８１号明細書
【特許文献３】米国特許第５，７１２，０５９号明細書
【特許文献４】韓国公開特許２００４−００２０６３３号公報
【特許文献５】韓国公開特許２００１−０１１３３０号公報
【非特許文献１】J. Power Sources, 51(1994), 79-104
【発明の開示】
【発明が解決しようとする課題】
【００１０】
本発明が解決しようとする課題は、金属活物質と電解質との直接的な接触を遮断して電池の信頼性を確保し、容量維持率を向上させる有機電解液を提供するところにある。
【００１１】
本発明が解決しようとする他の課題は、前記電解液を採用して充放電特性が向上したリチウム電池を提供するところにある。
【課題を解決するための手段】
【００１２】
前記課題を解決するために、本発明は、リチウム塩と、有機溶媒と、下記化学式１または化学式２で表示されるシラン化合物と、を添加剤として含む有機電解液を提供する：
【化１】
2008066301.tif 000003
前記式で、Ｘは、置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１及びＲ２は、互いに独立に置換または非置換のＣ１ないしＣ２０のアルキル基、置換または非置換のＣ３ないしＣ２０のシクロアルキル基、置換または非置換のＣ５ないしＣ３０のへテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基であり、
【化２】
2008066301.tif 000004
前記式で、Ｘ１ないしＸ４は、それぞれ独立に単一結合または置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１ないしＲ４は、それぞれ独立に置換または非置換のＣ１ないしＣ２０のアルキル基、置換または非置換のＣ３ないしＣ２０のシクロアルキル基、置換または非置換のＣ５ないしＣ３０のヘテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基である。
【００１３】
本発明の一具現例によれば、前記シラン化合物の含量は、前記有機溶媒の１００重量部を基準として０．５ないし２０重量部でありうる。
【００１４】
本発明の他の具現例によれば、前記有機電解液のうちリチウム塩の濃度が０．５ないし２．０Ｍでありうる。
【００１５】
本発明のさらに他の具現例によれば、前記有機溶媒が高誘電率溶媒及び低沸点溶媒を含みうる。
【００１６】
前記他の課題を解決するために、本発明は、カソードと、アノードと、リチウム塩、有機溶媒及び下記化学式１または化学式２で表示されるシラン化合物を含む有機電解液と、を含むリチウム電池を提供する：
【化３】
2008066301.tif 000005
前記式で、Ｘは、置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１及びＲ２は、互いに独立に置換または非置換のＣ１ないしＣ２０のアルキル基、置換または非置換のＣ３ないしＣ２０のシクロアルキル基、置換または非置換のＣ５ないしＣ３０のへテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基であり、
【化４】
2008066301.tif 000006
前記式で、Ｘ１ないしＸ４は、それぞれ独立に単一結合または置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１ないしＲ４は、それぞれ独立に置換または非置換のＣ１ないしＣ２０のアルキル基、置換または非置換のＣ３ないしＣ２０のシクロアルキル基、置換または非置換のＣ５ないしＣ３０のヘテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基である。
【発明の効果】
【００１７】
本発明の有機電解液は、極性溶媒の分解により非可逆容量が増加する既存の有機電解液と異なり、新たなシラン化合物を使用することによって、電池の充放電時に発生するアノード活物質の亀裂を抑制して優秀な充放電特性を表すことによって、電池の安定性、信頼性及び充放電効率を向上させる。
【発明を実施するための最良の形態】
【００１８】
以下、本発明について、さらに詳細に説明する。
【００１９】
本発明で使用するシラン化合物は、一末端にケイ素原子に直接連結されたアルコキシ基を含み、他の末端にケイ素原子に酸素原子を通じて連結された炭化水素環が形成された構造を有する。具体的に、本発明のシラン化合物は、下記化学式１または化学式２で表示される化合物である。
【００２０】
【化５】
2008066301.tif 000007
【００２１】
前記式で、Ｘは、置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１及びＲ２は、互いに独立に置換または非置換のＣ１ないしＣ２０のアルキル基、置換または非置換のＣ３ないしＣ２０のシクロアルキル基、置換または非置換のＣ５ないしＣ３０のへテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基であり、
【化６】
2008066301.tif 000008
前記式で、Ｘ１ないしＸ４は、それぞれ独立に単一結合または置換または非置換のＣ１ないしＣ６のアルキレン基、置換または非置換のＣ６ないしＣ３０のシクロアルキレン基、置換または非置換のＣ６ないしＣ３０のアリーレン基、置換または非置換のＣ２ないしＣ３０のヘテロアリーレン基、置換または非置換のＣ２ないしＣ３０のアルケニレン基であり、Ｒ１ないしＲ４は、それぞれ独立に置換または非置換のＣ１ないしＣ２０のアルキル基、置換または非置換のＣ３ないしＣ２０のシクロアルキル基、置換または非置換のＣ５ないしＣ３０のヘテロシクロアルキル基、置換または非置換のＣ１ないしＣ２０のアルコキシ基、置換または非置換のＣ６ないしＣ３０のアリール基、置換または非置換のＣ６ないしＣ３０のアラルキル基、置換または非置換のＣ２ないしＣ３０のヘテロアリール基である。
【００２２】
前記化学式で、アリール基は、芳香族環システムを有する１価基であって、２以上の環システムを含み、前記２以上の環システムは、互いに結合または融合された形態で存在しうる。前記ヘテロアリール基は、前記アリール基のうち一つ以上の炭素がＮ，Ｏ，Ｓ及びＰからなる群から選択された一つ以上に置換された基を指す。
【００２３】
一方、シクロアルキル基は、環システムを有するアルキル基を指し、前記ヘテロシクロアルキル基は、前記シクロアルキル基のうち一つ以上の炭素がＮ，Ｏ，Ｓ及びＰからなる群から選択された一つ以上に置換された基を指す。
【００２４】
前記化学式で、アルキル基、アルコキシ基、アリール基、ヘテロアリール基、シクロアルキル基及びヘテロシクロアルキル基が置換される場合、それらの置換基は、−Ｆ，−Ｃｌ，−Ｂｒ，−ＣＮ，−ＮＯ２，−ＯＨ；非置換または−Ｆ，−Ｃｌ，−Ｂｒ，−ＣＮ，−ＮＯ２または−ＯＨに置換されたＣ１ないしＣ２０のアルキル基、非置換または−Ｆ，−Ｃｌ，−Ｂｒ，−ＣＮ，−ＮＯ２または−ＯＨに置換されたＣ１ないしＣ２０のアルコキシ基、非置換または−Ｆ，−Ｃｌ，−Ｂｒ，−ＣＮ，−ＮＯ２または−ＯＨに置換されたＣ６ないしＣ３０のアリール基、非置換または−Ｆ，−Ｃｌ，−Ｂｒ，−ＣＮ，−ＮＯ２または−ＯＨに置換されたＣ２ないしＣ３０のヘテロアリール基、非置換または−Ｆ，−Ｃｌ，−Ｂｒ，−ＣＮ，−ＮＯ２または−ＯＨに置換されたＣ５ないしＣ２０のシクロアルキル基、及び非置換または−Ｆ，−Ｃｌ，−Ｂｒ，−ＣＮ，−ＮＯ２または−ＯＨに置換されたＣ５ないしＣ３０のヘテロシクロアルキル基からなる群から選択された一つ以上でありうる。
【００２５】
前記化学式１で、Ｘは、炭素数が１ないし６の線形、枝形または環形のアルキル、アルケニルまたはアルキニル基であり、Ｒ１及びＲ２は、それぞれ独立に炭素数が１または４の線形、枝形または環形のアルキル基である化合物が望ましい。
【００２６】
また、前記化学式２で、Ｘ１，Ｘ２，Ｘ３及びＸ４は、それぞれ独立に単一結合、または炭素数が１ないし４の線形、枝形または環形のアルキル、アルケニルまたはアルキニル基であり、Ｒ１，Ｒ２，Ｒ３及びＲ４は、それぞれ独立に炭素数が１または４の線形、枝形または環形のアルキル基である化合物が望ましい。
【００２７】
前記シラン化合物は、ケイ素原子に直接連結されたアルコキシ基が活物質の表面に存在するヒドロキシ基などと反応して、前記活物質の表面と共有結合を形成する化学吸着が可能である。例えば、Ｍ−Ｏ−Ｓｉ−Ｒの結合が可能である（Ｍは、金属活物質、Ｒは、任意の置換基である）。かかる化学吸着により、活物質の表面にシラン化合物が単分子層を形成できる。
【００２８】
一方、本発明で使われるシラン化合物で、ケイ素原子及び酸素原子を含んだ炭化水素環構造は、リチウムイオンと親和力を有する。したがって、リチウムイオンをキャプチャリングし、電解質及びリチウムイオンを前記シラン化合物の単分子層の内部に容易に拡散させる。このように、前記シラン化合物により形成される単分子層（一種のパッシべーション層）が存在する場合にも、かかる単分子層の内部までリチウムイオンの拡散が容易になされるので、リチウムの充放電速度には特別な影響を及ぼすことはない。
【００２９】
また、二つの炭化水素環が連結された構造を有する化学式２のシラン化合物の場合、ＳＥＩ膜の形成だけでなく、電極の表面をカバーするように形成された炭化水素環構造により、電極表面上のクラックの発生を防止または軽減させる効果ももたらすと予想される。
したがって、かかるシラン化合物の単分子層により、活物質と電解質とが直接接触することを遮断できる。すなわち、前記シラン単分子層により、リチウムの吸蔵／放出時に伴う負極活物質の体積変化による亀裂の発生を抑制できる。
【００３０】
本発明の一実施形態による有機電解液は、リチウム塩と、有機溶媒と、前記化学式１または２で表示されるシラン化合物と、を含んで形成される。
【００３１】
前記有機電解液で、前記シラン化合物の含有量は、前記有機溶媒の１００重量部を基準として０．５ないし２０重量部が望ましく、１ないし１５重量部であることがさらに望ましい。前記含有量が２０重量部を超えれば、電池の性能を左右する有効物質の含量が不足して充放電特性が低下するという問題があり、０．５重量部未満である場合、本発明が目的とする効果を十分に得られないという問題がある。
【００３２】
本発明の有機電解液で、有機溶媒は、望ましくは、高誘電率溶媒と低沸点溶媒とを含んで形成される。
【００３３】
本発明に使われる高誘電率溶媒としては、当業界で通常使われるものであれば特に制限されず、例えば炭酸エチレン、炭酸プロピレン、炭酸ブチレンのような環状炭酸塩またはガンマ−ブチロラクトンなどを使用できる。
【００３４】
また、低沸点溶媒も、当業界で通常使われるものとして、炭酸ジメチル、炭酸エチルメチル、炭酸ジエチル、炭酸ジプロピルのような鎖形炭酸、ジメトキシエタン、ジエトキシエタンまたは脂肪酸エステル誘導体などを使用でき、特に制限されない。
【００３５】
前記高誘電率溶媒と低沸点溶媒との混合体積比は、１：１ないし１：９であることが望ましく、前記範囲を外れる時には、放電容量及び充放電寿命の側面で望ましくない。
【００３６】
また、前記リチウム塩は、リチウム電池で通常使われるものであればいずれも使用可能であり、ＬｉＣｌＯ４，ＬｉＣＦ３ＳＯ３，ＬｉＰＦ６，ＬｉＮ（ＣＦ３ＳＯ２），ＬｉＢＦ４，ＬｉＣ（ＣＦ３ＳＯ２）３及びＬｉＮ（Ｃ２Ｆ５ＳＯ２）２からなる群から選択された一つ以上の化合物が望ましい。
【００３７】
有機電解液のうち前記リチウム塩の濃度は、０．５ないし２Ｍほどであることが望ましいが、リチウム塩の濃度が０．５Ｍ未満であり、電解液の伝導度が低くなって電解液性能が低下し、２．０Ｍを超える時には、電解液の粘度が上昇してリチウムイオンの移動性が減少するという問題点があるので望ましくない。
【００３８】
以下では、本発明の有機電解液を採用したリチウム電池及びその製造方法について説明する。
【００３９】
本発明のリチウム電池は、カソード、アノード及び前記本発明による有機電解液を含むことを特徴とする。本発明のリチウム電池は、その形態が特に制限されず、また、リチウムイオン電池、リチウムイオンポリマー電池、リチウムスルファ電池のようなリチウム２次電池はいうまでもなく、リチウム１次電池も可能である。
【００４０】
本発明のリチウム電池は、次のように製造できる。
【００４１】
まず、カソード活物質、導電剤、結合剤及び溶媒を混合してカソード活物質の組成物を準備する。前記カソード活物質の組成物を銅集電体（ｃｏｐｐｅｒ  ｃｕｒｒｅｎｔ  ｃｏｌｌｅｃｔｏｒ）上に直接コーティング及び乾燥してカソード極板を準備するか、または前記カソード活物質の組成物を別途の支持体上にキャスティングした後、この支持体から剥離して得たフィルムを前記アルミニウム集電体上にラミネーションしてカソード極板を製造することも可能である。
【００４２】
前記カソード活物質としては、リチウム含有金属酸化物であって、当業界で通常的に使われるものであれば、制限なくいずれも使用可能であり、例えばＬｉＣｏＯ２，ＬｉＭｎｘＯ２ｘ，ＬｉＮｉｘ−１ＭｎｘＯ２ｘ（ｘ＝１，２），Ｌｉ１−ｘ−ｙＣｏｘＭｎｙＯ２（０≦ｘ≦０．５，０≦ｙ≦０．５）などが挙げられる。
【００４３】
導電剤としては、カーボンブラックを使用し、結合剤としては、フッ化ビニリデン／ヘキサフルオロプロピレンコポリマー、ポリフッ化ビニリデン、ポリアクリロニトリル、ポリメチルメタクリレート、ポリテトラフルオロエチレン、スチレンブタジエンゴム系ポリマー、及びその混合物を使用し、溶媒としては、Ｎ−メチルピロリドン、アセトン、水などを使用する。このとき、カソード活物質、導電剤、結合剤及び溶媒の含量は、リチウム電池で通常的に使用するレベルである。
【００４４】
前述したカソード極板の製造時と同様に、アノード活物質、導電剤、結合剤及び溶媒を混合してアノード活物質の組成物を製造し、それを銅集電体に直接コーティングするか、または別途の支持体上にキャスティングし、この支持体から剥離させたアノード活物質フィルムを銅集電体にラミネーションしてアノード極板を得る。このとき、アノード活物質、導電剤、結合剤及び溶媒の含量は、リチウム電池で通常的に使用するレベルである。
【００４５】
前記アノード活物質としては、ケイ素金属、ケイ素薄膜、リチウム金属、リチウム合金、炭素材またはグラファイトを使用する。アノード活物質の組成物で、導電剤、結合剤及び溶媒は、カソードの場合と同じものを使用する。場合によっては、前記カソード電極活物質の組成物及びアノード電極活物質の組成物に可塑剤をさらに付加して、電極板の内部に気孔を形成することもある。
【００４６】
セパレータとしては、リチウム電池で通常的に使われるものであれば、いずれも使用可能である。特に、電解質のイオン移動に対して低抵抗であり、かつ電解液の含湿能力に優れたものが望ましい。例えば、ガラスファイバ、ポリエステル、テフロン（登録商標）、ポリエチレン、ポリプロピレン、ポリテトラフルオロエチレン（ＰＴＦＥ）、その組み合わせ物のうち選択された材質であって、不織布または織布形態であってもよい。さらに詳細に説明すれば、リチウムイオン電池の場合には、ポリエチレン、ポリプロピレンのような材料からなる巻取可能なセパレータを使用し、リチウムイオンポリマー電池の場合には、有機電解液の含浸能に優れたセパレータを使用するが、かかるセパレータは、下記方法によって製造可能である。
【００４７】
すなわち、高分子樹脂、充填剤及び溶媒を混合してセパレータ組成物を準備した後、前記セパレータ組成物を電極の上部に直接コーティング及び乾燥してセパレータフィルムを形成するか、または前記セパレータ組成物を支持体上にキャスティング及び乾燥した後、前記支持体から剥離させたセパレータフィルムを電極の上部にラミネーションして形成できる。
【００４８】
前記高分子樹脂は、特別に限定されず、電極板の結合剤に使われる物質はいずれも使用可能である。例えば、フッ化ビニリデン／ヘキサフルオロプロピレンコポリマー、ポリフッ化ビニリデン、ポリアクリロニトリル、ポリメチルメタクリレート及びその混合物を使用できる。特に、ヘキサフルオロプロピレンの含量が８ないし２５重量％であるフッ化ビニリデン／ヘキサフルオロプロピレンコポリマーを使用することが望ましい。
【００４９】
前述したようなカソード極板とアノード極板との間にセパレータを配置して、電池構造体を形成する。かかる電池構造体をワインディングするか、または折りたたんで円筒形の電池ケースや角形の電池ケースに入れた後、本発明の有機電解液を注入すれば、リチウムイオン電池が完成される。
【００５０】
また、前記電池構造体をバイセル構造に積層した後、それを有機電解液に含浸させ、得られた結果物をポーチに入れて密封すれば、リチウムイオンポリマー電池が完成される。
【００５１】
以下、望ましい実施例を挙げて本発明をさらに詳細に説明するが、本発明がこれに限定されるものではない。
【００５２】
合成例１：２，２−ジメトキシ−１，３，２−ジオキサシラファン
ｔ−ＢｕＯＫ（メタノール中で１．５重量％）の存在下で１，４−ブタンジオールとテトラメチルオルソシリケートとを常温で１ないし２時間反応させた後、メタノールを蒸留させて得られた高分子物質を２ないし４ｍｍＨｇの真空で１２０℃で１時間熱分解して、化学式３の２，２−ジメトキシ−１，３，２−ジオキサシラファンを得た。
【００５３】
【化７】
2008066301.tif 000009
【００５４】
合成例２：２，２−ジエトキシ−１，３，２−ジオキサシラファン
テトラメチルオルソシリケートの代わりにテトラエチルオルソシリケートを使用する点を除いては、前記合成例１と同じ方法で実施して化学式４の２，２−ジエトキシ−１，３，２−ジオキサシラファンを得た。
【００５５】
【化８】
2008066301.tif 000010
【００５６】
合成例３：３，３，９，９−テトラメトキシ−２，４，８，１０−テトラオキサ−３，９−ジシラピロ［５．５］ウンデカン
ｔ−ＢｕＯＫの存在下でペンタエリスリトールとテトラメチルオルソシリケートとを１１５℃で２．５時間反応させて、下記化学式５の３，３，９，９−テトラメトキシ−２，４，８，１０−テトラオキサ−３，９−ジシラピロ［５．５］ウンデカンを合成した。
【００５７】
【化９】
2008066301.tif 000011
【００５８】
合成例４：３，３，９，９−テトラエトキシ−２，４，８，１０−テトラオキサ−３，９−ジシラピロ［５．５］ウンデカン
ｔ−ＢｕＯＫの存在下でペンタエリスリトールとテトラエチルオルソシリケートとを１５０℃で２．５時間反応させて、下記化学式６の３，３，９，９−テトラエトキシ−２，４，８，１０−テトラオキサ−３，９−ジシラピロ［５．５］ウンデカンを合成した。
【００５９】
【化１０】
2008066301.tif 000012
【００６０】
合成例５：２，２−ジエトキシ−４，７−ジヒドロ−１，３，２−ジオキサシラファン
ｔ−ＢｕＯＫ（エタノール中で０．５ないし１．５重量％）の存在下でシス−２−ブテン−１，４−ジオールとテトラエチルオルソシリケートとを常温で反応させた後、エタノールを除去して得られた高分子化合物を真空で１２０ないし１４０℃で熱分解して、下記化学式７の２，２−ジエトキシ−４，７−ジヒドロ−１，３，２−ジオキサシラファンを合成した。
【００６１】
【化１１】
2008066301.tif 000013
【００６２】
実施例１
電解液の製造
炭酸エチレンの３０体積％及び炭酸ジエチルの７０体積％からなる混合有機溶媒に、添加剤として前記合成例１の２，２−ジメトキシ−１，３，２−ジオキサシラファンをそれぞれ有機溶媒の１００重量部に対して１，２，３重量部添加し、リチウム塩としては１．３Ｍ  ＬｉＰＦ６を使用して有機電解液を製造した。
【００６３】
リチウムイオン電池の製造
アノードとしてシリコン／グラファイト複合体を使用した。使われたアノード物質は、平均粒径２μｍのシリコン粉末１ｇと平均粒径６μｍの黒鉛粉末２ｇとを乳鉢で混合した後、スチールボール２０ｇを共にステンレス材質のミーリング容器に入れた後、ＳＰＥＸ  ｍｉｌｌ  ８０００Ｍを利用して１時間の間機械的ミーリングを行って製造した。アノード電極は、シリコン／グラファイト複合体、導電材としてカーボンブラック、バインダーとしてポリフッ化ビニリデン（ＰＶＤＦ）を重量比７５：１５：１０に秤量して乳鉢で混合した後、Ｎ−メチルピロリドン（ＮＭＰ）を添加してスラリを作った後、厚さ２０μｍの銅ホイルに塗布した後で８５℃で乾燥し、再びそれを１２０℃で３時間真空乾燥して製造した。
【００６４】
カソード活物質は、平均直径２０μｍのリチウムコバルト酸化物（ＬｉＣｏＯ２）粉末９５ｗｔ％、非晶質のカーボン粉末３ｗｔ％、結合剤としてＰＶｄＦ  ２ｗｔ％としてＮＭＰを添加してスラリにした後、厚さ１５μｍのアルミニウム箔上に塗布した後、それを１２０℃のオーブンに入れて約１０時間の間真空乾燥して製造した。
【００６５】
前記製造されたカソード、アノード及びセパレータを使用し、前記で製造された有機電解液を利用して２×３ｃｍ２サイズのポーチセルを製造した。
【００６６】
実施例２
前記合成例１の２，２−ジメトキシ−１，３，２−ジオキサシラファンの代わりに、合成例２の２，２−ジエトキシ−１，３，２−ジオキサシラファンを添加する点を除いては、前記実施例１と同じ方法で有機電解液及びリチウムイオン電池を製造した。
【００６７】
実施例３
前記合成例１の２，２−ジメトキシ−１，３，２−ジオキサシラファンの代わりに、合成例３の３，３，９，９−テトラメトキシ−２，４，８，１０−テトラオキサ−３，９−ジシラピロ［５．５］ウンデカンを添加する点を除いては、前記実施例１と同じ方法で有機電解液及びリチウムイオン電池を製造した。
【００６８】
実施例４
前記合成例１の２，２−ジメトキシ−１，３，２−ジオキサシラファンの代わりに、合成例４の３，３，９，９−テトラエトキシ−２，４，８，１０−テトラオキサ−３，９−ジシラピロ［５．５］ウンデカンを添加する点を除いては、前記実施例１と同じ方法で有機電解液及びリチウムイオン電池を製造した。
【００６９】
実施例５
前記合成例１の２，２−ジメトキシ−１，３，２−ジオキサシラファンの代わりに、合成例５の２，２−ジエトキシ−４，７−ジヒドロ−１，３，２−ジオキサシラファンを添加する点を除いては、前記実施例１と同じ方法で有機電解液及びリチウムイオン電池を製造した。
【００７０】
比較例１
炭酸エチレン３０体積％及び炭酸ジエチル７０体積％からなる混合有機溶媒に、リチウム塩としては１．３Ｍ  ＬｉＰＦ６を使用して、添加剤なしに有機電解液を製造した。
前記で製造した有機電解液を使用する点を除いては、前記実施例１と同じ方法でリチウムイオン電池を製造した。
【００７１】
比較例２
炭酸エチレン３０体積％及び炭酸ジエチル７０体積％からなる混合有機溶媒に、添加剤として下記化学式８のビニルトリエトキシシランを３重量％添加し、リチウム塩としては１．３Ｍ  ＬｉＰＦ６を使用して有機電解液を製造した。
【００７２】
【化１２】
2008066301.tif 000014
【００７３】
前記で製造した有機電解液を使用する点を除いては、前記実施例１と同じ方法でリチウムイオン電池を製造した。
【００７４】
実験例１：電池の充放電特性テスト
前記実施例１ないし５及び比較例１、２で製造されたリチウムイオン電池に対して、０．５Ｃレートの電流でセル電圧４．２Ｖに達するまで定電流充電し、次いで、４．２Ｖ電圧を維持しつつ電流が０．０５Ｃに低くなるまで定電圧充電を実施した。次いで、電圧が３．０Ｖに達するまで０．５Ｃレートの電流で定電流放電を行って充放電容量を得た。かかる条件で電池のサイクルテストを実施し、容量維持率を計算した。容量維持率は、下記数式１で表示された。
【００７５】
［数１］
容量維持率（％）＝（１００回サイクルでの放電容量／５回サイクルでの放電容量）×１００
【００７６】
その結果を下記表１及び図１、図２に示した。
【００７７】
【表１】
2008066301.tif 000015
【００７８】
図１及び図２に示したように、実施例の場合には、初期及び１００回サイクルでの充放電効率が添加剤を使用しない比較例１の場合に比べて１０ないし２０％以上向上し、ビニルトリエトキシシランを使用した比較例２の場合に比べても５ないし１２％向上した容量維持率を示した。かかる向上したサイクル寿命は、本発明の化合物が金属活物質の充放電時の体積変化による亀裂を効果的に抑制しつつも、リチウムイオンの吸蔵／放出が可逆的に行われたためであると判断される。
【００７９】
実施例７
電解液の製造
炭酸エチレン３０体積％及び炭酸ジエチル７０体積％からなる混合有機溶媒に、添加剤として有機溶媒の１００重量部に対して前記合成例２の２，２−ジエトキシ−１，３，２−ジオキサシラファンをそれぞれ１，３，５重量部添加し、リチウム塩としては１．３Ｍ  ＬｉＰＦ６を使用して、有機電解液を製造した。
【００８０】
リチウムイオン電池の製造
アノードとしてケイ素薄膜を使用した。使われたケイ素薄膜は、圧延された銅ホイル（厚さ２０μｍ）の表面にＲＦ（Ｒａｄｉｏ  Ｆｒｅｑｕｅｎｃｙ）スパッタリング法を使用して非晶質のケイ素膜を形成させて製造し、このとき、薄膜電極の厚さは０．１５μｍであった。
【００８１】
対極として使用したリチウム電極は、厚さ５００μｍの金属リチウムを厚さ２０μｍの銅ホイル上に圧着して電極を得た。１×２ｃｍ２サイズの前記アノード、セパレータ及び相対電極として前記リチウム電極を使用し、前記で得られた有機電解液を利用してポーチセルを製造した。
【００８２】
実施例８
前記合成例２の２，２−ジエトキシ−１，３，２−ジオキサシラファンの代わりに、前記合成例４の３，３，９，９−テトラエトキシ−２，４，８，１０−テトラオキサ−３，９−ジシラピロ［５．５］ウンデカンを添加する点を除いては、前記実施例７と同じ方法で有機電解液及びリチウムイオン電池を製造した。
【００８３】
実施例９
前記合成例２の２，２−ジエトキシ−１，３，２−ジオキサシラファンの代わりに、前記合成例５の２，２−ジエトキシ−４，７−ジヒドロ−１，３，２−ジオキサシラファンを添加する点を除いては、前記実施例７と同じ方法で有機電解液及びリチウムイオン電池を製造した。
【００８４】
比較例４
前記比較例１で製造された有機電解液を使用した点を除いては、前記実施例７と同じ方法でリチウムイオン電池を製造した。
【００８５】
実験例２：電池の充放電特性テスト
前記実施例７ないし９及び比較例４で製造されたリチウムイオン電池に対して、活物質１ｇ当たり１４７μＡの電流でＬｉ電極に対して０．０１Ｖに達するまで定電流充電し、次いで、０．０１Ｖの電圧を維持しつつ電流が活物質１ｇ当たり１５μＡに低くなるまで定電圧充電を実施し、放電は、１４７μＡの電流で１．５Ｖに達するまで放電を実施した。１ないし３回サイクルでは、ＳＥＩ膜の形成を容易にするために０．２Ｃの速度で充放電を実施し、４回サイクルからは、０．５Ｃの速度で充放電を実施した。一方、４回サイクル容量に対して１００回サイクルでの容量値である容量維持率をサイクル特性対比値として決めて、その結果を下記表２及び図３に示した。
【００８６】
【表２】
2008066301.tif 000016
【００８７】
図３に示したように、実施例の場合には、初期及び１００回サイクルでの充放電効率が添加剤を使用しない比較例の場合に比べて２０ないし４０％以上向上した。かかる効果は、Ｓｉ／グラファイト複合電極での容量維持率を表した図１及び図２の場合に比べても優秀な効果を表すものであって、ケイ素薄膜電極の場合、シラン化合物のアルコキシ基がケイ素薄膜電極に結合が容易であり、安定的なＳＥＩ薄膜が形成されて、金属活物質の充放電時の体積変化による亀裂をさらに効果的に抑制し、また、リチウムイオンの伝導特性を向上させるためであると判断される。
【産業上の利用可能性】
【００８８】
本発明は、リチウム電池関連の技術分野に適用可能である。
【図面の簡単な説明】
【００８９】
【図１】本発明の実施例１、２及び比較例１、２による有機電解液を採用したリチウム電池の容量維持率を示すグラフである。
【図２】本発明の実施例３、４、５及び比較例１による有機電解液を採用したリチウム電池の容量維持率を示すグラフである。
【図３】本発明の実施例７、８、９及び比較例４による有機電解液を採用したリチウム電池の容量維持率を示すグラフである。
【図１】
2008066301.tif 000021
【図２】
2008066301.tif 000022
【図３】
2008066301.tif 000023